(57)【要約】【課題】  二層構造の書込み型光記録媒体において、各層での反射率を改良して所定値以上のものとし、ＲＯＭ型光記録媒体との互換性を確保してなる光記録媒体を提供する。【解決手段】  記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体であって、  前記第１記録層および第２記録層の複素屈折率の実数部をｎ、虚数部をｋとした場合、ｋ≦０．１２５ｎ−０．１７５、２≦ｎ≦３なる関係を満たすことを特徴とする光記録媒体により、上記課題を解決する。【選択図】  図３
2005116006.tif 000002
【特許請求の範囲】
【請求項１】
記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体であって、
前記第１記録層および第２記録層の複素屈折率の実数部をｎ、虚数部をｋとした場合、ｋ≦０．１２５ｎ−０．１７５、２≦ｎ≦３なる関係を満たすことを特徴とする光記録媒体。
【請求項２】
前記第１基板及び中間層に螺旋状又は同心円状にグルーブが形成されていることを特徴とする請求項１記載の光記録媒体。
【請求項３】
記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体の製造方法であって、
前記第１記録層および第２記録層の複素屈折率の実数部をｎ、虚数部をｋとした場合、ｋ≦０．１２５ｎ−０．１７５、２≦ｎ≦３なる関係を満たすように形成することを特徴とする光記録媒体の製造方法。
【請求項４】
前記第１基板及び中間層に螺旋状又は同心円状にグルーブが形成されていることを特徴とする請求項３記載の光記録媒体の製造方法。
【発明の詳細な説明】
【技術分野】
【０００１】
本技術は、光記録媒体および光記録媒体の製造方法に関するものである。詳しく述べると本技術は、二層構造の書込み型光記録媒体における、各層での反射率の改良等に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転することも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、ユーザーにおいて記録可能としたもの、いわゆるＤＶＤ−ＲやＤＶＤ−ＲＡＭも既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体として、図１に示すように、第１基板１１Ｂのグルーブが形成された側に有機色素からなる第１記録層２１Ｂおよび半透過性の第１反射層３１Ｂを形成した第１ディスクと、第２基板１２Ｂのグルーブが形成された側に第２反射層３２Ｂおよび有機色素からなる第２記録層２２Ｂを形成した第２ディスクとを、第１反射層３１Ｂおよび第２記録層２２Ｂを対向させ、接着剤５Ｂ等を用いて貼り合わせた光記録媒体６が開示されている。
【０００８】
このような光記録媒体６は、第１基板１１Ｂ側からレーザ光を照射して各記録層２１Ｂおよび２２Ｂに情報を記録するようになっている。
【特許文献１】特開平１１−６６６２２号公報
【発明の開示】
【発明が解決しようとする課題】
【０００９】
このようなデュアルレイヤタイプのＤＶＤ−Ｒ型光記録媒体は、一方の基板側から２つの記録層に対して、記録、再生が可能となるため、従来のシングルレイヤタイプのＤＶＤ−Ｒ型光記録媒体と比較して、より大容量の情報を記録、再生することができる。
【００１０】
しかしながら、このようなデュアルレイヤタイプのＤＶＤ−Ｒ型光記録媒体を、大容量記録媒体として、より多くユーザーに対して広めていくためには、デュアルレイヤタイプのＤＶＤ−ＲＯＭとの互換性をとる必要がある。従来、この点に関して検討がすすめられてはいるが、未だその技術は確立されていないのが現状であった。
【００１１】
従って、本願は改良された光記録媒体およびその製造方法を提供することを課題の１つの例とする。本願はまた、二層構造の書込み型光記録媒体において、各層での反射率を改良して所定値以上のものとし、ＲＯＭ型光記録媒体との互換性を確保してなる光記録媒体を提供することを別の課題の例とする。
【課題を解決するための手段】
【００１２】
上記の課題を解決する請求項１に記載の技術は、記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体であって、前記第１記録層および第２記録層の複素屈折率の実数部をｎ、虚数部をｋとした場合、ｋ≦０．１２５ｎ−０．１７５、２≦ｎ≦３なる関係を満たすことを特徴とする光記録媒体である。
【００１３】
また、上記の課題を解決する請求項３に記載の技術は、記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体の製造方法であって、前記第１記録層および第２記録層を、複素屈折率の実数部をｎ、虚数部をｋとした場合、ｋ≦０．１２５ｎ−０．１７５、２≦ｎ≦３なる関係を満たすように形成することを特徴とする光記録媒体の製造方法である。
【発明を実施するための最良の形態】
【００１４】
以下、本技術に係る一実施形態の光記録媒体およびその製造方法について具体的に説明する。
【００１５】
両記録層がＲＯＭである２層ディスクの規格として、記録層からの反射率が１８％以上であることが決められている。
【００１６】
本技術は、書込型光記録媒体において、このようなＲＯＭ型光記録媒体との互換性を確保するために、各記録層での反射率を改良して所定値以上のものとする上で、鋭意検討の結果、各記録層における複素屈折率の関係式において、実数部ｎと虚数部ｋとの間に、一定の条件が満たされる場合には、いずれの記録層からの反射率も例えば、１８％以上という所期の値を呈することとなることを見出したことに基づくものである。
【００１７】
公知のように、複素屈折率Ｎは、電磁波の理論的関係式で、実数部となる屈折率ｎと虚数部となる消衰係数ｋを用いて、Ｎ＝ｎ＋ｉｋという数式によって表現される。
【００１８】
本技術は、上記したように、記録用、再生用または記録再生用のレーザ光を照射する側から順に、第１基板、光学的に記録可能な第１記録層、第１反射層、中間層、光学的に記録可能な第２記録層、第２反射層および第２基板を、少なくとも有してなる構造を有する光記録媒体であって、前記第１記録層および第２記録層の複素屈折率Ｎ＝ｎ＋ｉｋの実数部ｎと虚数部ｋとが、ｋ≦０．１２５ｎ−０．１７５、２≦ｎ≦３なる関係を満たすことを特徴とする。
【００１９】
なお、上記条件において、ｎは好ましくは２．０≦ｎ≦２．７の範囲にあることが望ましい。
【００２０】
例えば、後述するような層構造を有する光記録媒体において、（ａ）第１記録層および第２記録層を有機色素により形成し、半透光性の反射層としてＡｇ−Ｐｄ−Ｃｕ系金属を用いた場合、その色素膜厚を６０ｎｍに設定した場合、ｎが２．３５２、ｋが０．１１９の色素を用いると、反射膜厚１０ｎｍにおいて、第１記録層からの反射率Ｒｄ０、および第２記録層からの反射率Ｒｄ１（Ｒｄ０、Ｒｄ１については図２参照）が、いずれも１８％となった（以下、「実施例１」という。）。
【００２１】
また、（ｂ）第１記録層および第２記録層を有機色素により形成し、半透光性の反射層としてＡｇ−Ｐｄ−Ｃｕ系金属を用いた場合、その色素膜厚を５６ｎｍに設定した場合、ｎが２．６８、ｋが０．１６の色素を用いると、第１記録層からの反射率Ｒｄ０、および第２記録層からの反射率Ｒｄ１が、いずれも１８％となった（以下、「実施例２」という。）。
【００２２】
図３は、これらのデータと共に、本技術の前記条件を満たす領域を示すグラフである。
図中ａ点が上記（ａ）の条件における値、またｂ点が上記（ｂ）の条件における値である。また、図中破線で記入した１６％、２０％の反射率の線は推定値である。
【００２３】
ここで、デュアルレイヤタイプの書込型光記録媒体においては、記録用、再生用または記録再生用のレーザ光を照射する側に位置する第１記録層からの反射率Ｒｄ０は、この第１記録層単層の反射率ＲＬ０にほぼ近似する値となる。一方、第１基板から離れた位置に位置する第２記録層からの反射率Ｒｄ１は、第２記録層への入射光および第２記録層からの反射光が、その光路上にある第１基板の光透過率ＴＬ０の影響を少なくとも受けるため、第２記録層単層の反射率ＲＬ１に、第１基板の光透過率ＴＬ０の２乗値を乗じた値（Ｒｄ１＝ＴＬ０２×ＲＬ１）に近似する値となる（なお、もちろん、より正確には光路上に存在するその他の中間層４等の透過率等の影響もある）。このため、双方の記録層から、例えば１８％以上といった所期の反射率を得る上では、これらのパラメータの相関関係を見ることによって、本技術における上記条件を満たす場合に、第１および第２記録層から、１８％以上といった所期の反射率を得られることが裏付けられる。
【００２４】
すなわち、図４は、前記実施例１と同一構造（色素膜厚、半透過膜厚）にて、第１記録層からの反射率Ｒｄ０が１８％以上となる領域を示すものであり、図５は、その際に前記実施例１と同じ光透過率ＴＬ０が得られる領域を示すものである。さらに、図６は、実施例１と同じ膜厚の時で、第２記録層単層の反射率ＲＬ１が実施例１の場合と同じ値となる領域を示すものである。
【００２５】
実施例１においては、前記のように両記録層からの反射率Ｒｄ０、Ｒｄ１が、いずれも１８％として得られているので、図７に示すように、これら図４、図５、図６に示す３つの領域が重なる部分が、前記実施例１と同一構造（色素膜厚、半透過膜厚）にて、第１記録層からの反射率Ｒｄ０、および第２記録層からの反射率Ｒｄ１が、いずれも１８％以上として、成立する領域であり、本技術における上記したようなｋ≦０．１２５ｎ−０．１７５なる条件範囲と高い一致性を示すものである。なお、実施例１と同一構造（色素膜厚、半透過膜厚）によっては、ｎが大きい範囲においては、本技術における上記したようなｋ≦０．１２５ｎ−０．１７５なる条件範囲としても、所期の反射率が得られていないが、記録媒体の構造（色素膜厚、半透過膜厚）を変えることによって、所期の反射率を得ることが可能である。この点は、上記実施例２においては、実施例１とは半透過膜厚を変えることによって、所期の反射率を得ていることからも明らかであろう。
【００２６】
なお、本技術において、前記第１記録層および第２記録層の複素屈折率Ｎ＝ｎ−ｉｋの実数部ｎと虚数部ｋとが、ｋ≦０．１２５ｎ−０．１７５、２≦ｎ≦３なる関係を満たすことは、第１および第２記録層を構成する記録媒体として使用される有機色素等の種類、その膜厚、あるいは半透光性反射層の膜厚等を適宜調整することによって、行い得るものである。
【００２７】
次に、本発明の光記録媒体の具体的構成を、図面に基づき説明する。
【００２８】
図２は、本技術に係る一実施形態の光記録媒体の一部分の厚さ方向断面図である。なお、図２においては、各層の厚さは誇張して描かれている。
【００２９】
まず、本実施形態の光記録媒体の構成について説明する。
【００３０】
本実施形態の光記録媒体１は、図２に示すように、第１基板１１Ａ、記録媒体としての有機色素からなる第１記録層２１Ａ、半透光性の第１反射層３１Ａ、透光性の中間層４、記録媒体としての有機色素からなる第２記録層２２Ａ、第２反射層３２Ａおよび第２基板１２Ａが順次積層されている。そして、第１基板１１Ａには第１グルーブ２３Ａが形成され、第１記録層２１Ａは、第１基板１１Ａに形成されたグルーブに追従する形状を呈しており、中間層４には第２グルーブ２４Ａが形成され、第２記録層２２Ａは、中間層４に形成されたグルーブに追従する形状を呈している。
【００３１】
第１基板１１Ａの材料としては、透明性の高い樹脂、例えば、記録用、再生用または記録再生用のレーザ光に対する光透過率が８０％以上、より好ましくは９０％以上の樹脂が用いられ、具体的には例えば、ポリカーボネート樹脂、ポリメチルメタクリレート等のアクリル系樹脂、ポリオレフィン系樹脂等が例示されるがこれらに限定されるものではない。
【００３２】
また、第１基板１１Ａの厚さは、光記録媒体１の規格に従うが、通常０．１〜０．６ｍｍである。すなわち、光記録媒体１が赤色レーザ用のＤＶＤ−Ｒディスクである場合には、第１基板１１Ａの厚さは０．６ｍｍであり、光記録媒体１が青色レーザ用ディスクである場合には、第１基板１１Ａの厚さは０．６ｍｍまたは０．１ｍｍである。なお、第１基板１１Ａは、円形で中心が空洞になった板状の形状のものが用いられる。
【００３３】
第１基板１１Ａの第１記録層２１Ａが形成される面には、グルーブが形成されている。この形成されているグルーブは、プリグルーブともいわれる。このグルーブの形状は、通常、深さが１４０〜１８０ｎｍ程度、幅が０．２５〜０．３５μｍ程度、ピッチが０．７〜０．９μｍ程度である。
【００３４】
また、このグルーブは、第１基板１１Ａの面方向からみて、螺旋状または同心円状に形成されている。さらに、グルーブは、所定の周期で半径方向に蛇行するようにしてもよい。以下において、このようにグルーブが蛇行していることをウォブルグルーブという。さらにまた、各グルーブ間に位置するランドには、アドレス情報などを担うプリピットを所定間隔で形成することも可能である。
【００３５】
有機色素からなる第１記録層２１Ａの材料は、従来の光記録媒体の記録層に用いられている有機色素を用いればよく、特に限定されないが、例えば、アゾ化合物の錯体、シアニン色素、フタロシアニン色素等が用いられる。また、第１記録層２１Ａの厚さは、前記関係式が満たされる限り特に限定されないが、通常、５０〜１２０ｎｍである。
【００３６】
第１反射層３１Ａの材料は、金、アルミニウム、銀、銅等の金属や、これら金属からなる合金が用いられるがこれらに限定されるものではない。また、第一反射層３１Ａの厚さは、半透光性、すなわち、記録用、再生用または記録再生用のレーザ光をその光の波長によって透過させることも反射させることも可能な厚さとし、かつ前記関係式が満たされる限り特に限定されないが、通常、１０ｎｍ±２ｎｍ程度である。
【００３７】
透光性の中間層４の材料は、第１基板１１Ａに形成されるグルーブと同様のグルーブが形成できる材料であれば特に限定されないが、紫外線硬化性樹脂を用いることが好ましい。具体的には、中間層４の材料は、ガラス転移温度が１２５〜１６０℃の紫外線硬化性樹脂が好ましく用いられる。また、中間層４の厚さは、特に限定されないが、通常、４０μｍ程度である。
【００３８】
中間層４の第２記録層２２Ａが形成される側には、記録、再生用レーザ光の入射側から見て、第１基板１１Ａに形成される第１グルーブ２３Ａと同一の位相構造を有する第２グルーブ２４Ａが形成される。
【００３９】
有機色素からなる第２記録層２２Ａの材料および厚さは、前記条件を満たすよう、第一記録層２１Ａの材料および厚さと同様にする。この第１記録層２１Ａと第２記録層２２Ａとの構成により、第１記録層２１Ａおよび第２記録層２２Ａに記録された各情報の再生信号特性が均一となり、かつ製造上で有利な、両層を同一とする構成において、ＲＯＭ型光記録媒体と互換性を有する製品を提供できる。
【００４０】
第２反射層３２Ａの材料は、上述の第２反射層３１Ａの材料と同様である。ただし、第２反射層３２Ａの材料は、第２反射層３１Ａのように半透光性とする必要はなく、第２反射層３２Ａの厚さは、記録再生用のレーザ光を全反射できる範囲において適宜選択され、例えば、５０ｎｍ以上とする。この第２反射層３２Ａは、第２基板１２Ａ側の面を第１基板１１Ａの入光面に対して平行な、平坦な面にすることが好ましい。これより、後述するように、第２反射層３２Ａと第２基板１２Ａとの平坦な面同士を接着させることになるので、これらの層が貼り合わせやすくなる。
【００４１】
第２基板１２Ａは、第１基板１１Ａと同様の材料、厚さ、形状のものが用いられる。
【００４２】
上述の第２反射層３２Ａと第２基板１２Ａとは、接着剤層５Ａを介して接着されている。この接着剤の材料は、特に限定されないが、紫外線硬化型接着剤等が用いられる。また、この接着剤からなる接着層の厚さは、特に限定されないが、通常、２０μｍ程度である。
【００４３】
なお、光記録媒体１は、図２に示される層構成に限定されず、上述の各層を有していれば、その他の各層を適宜設けることができる。
【００４４】
例えば、光記録媒体１には、図示しない誘電体層を設けることができる。この誘電体層は、光記録媒体１における中間層４と第二記録層２２Ａとの間に形成される。具体的には、誘電体層は、中間層４に形成したグルーブに沿って形成される。なお、この誘電体層は、第２記録層２２Ａを保護し、また、光記録媒体１の光学的特性や熱的特性を調整するために設けられる。
【００４５】
誘電体層の材料は、特に限定されず、従来公知の材料が用いられるが、通常、ＺｎＳ−ＳｉＯ２、ＳｉＯ２、ＡｌＮ等が用いられる。また、誘電体層の厚さは、特に限定されず、通常、１〜１０ｎｍ程度である。
【００４６】
また、図２における光記録媒体１においては、第１グルーブ２３Ａと第２グルーブ２４Ａとが、トラッキングする方向に対して直交する方向において、同期するような（すなわち、互いに重なり合うような）位置に設けられている。しかしながら、第１グルーブ２３Ａと第２グルーブ２４Ａとの配置はこれに限定されず、この各グルーブの位置が位相差のある（すなわち、相互にずれた）位置としてもよい。
【００４７】
この光記録媒体１には、第１基板１１Ａ側から記録用レーザ光もしくは記録再生用レーザ光が照射され、第１グルーブ内又はランド上の第１記録層２１Ａ、および、第２グルーブ内又はランド上の第２記録層２２Ａにピットが形成される。そして、同じく第１基板１１Ａ側から再生用レーザ光もしくは記録再生用レーザ光が照射され、第１記録層２１Ａおよび、第２記録層２２Ａに形成されたピット情報を読み出すものである。
【００４８】
また、光記録媒体１としては、例えば、いわゆるＤＶＤ−Ｒディスク、ＤＶＤ−ＲＷディスク等の記録・再生が可能なディスクが用いられ、記録の消去や書き替えの可否は特に限定されず、記録媒体としても、上記したような本技術に係る条件が満たされる限りにおいては、上記したような有機色素に限定されることなく、その形式に応じた各種記録媒体を用いることが可能である。
【００４９】
以上説明したように、本実施形態の光記録媒体１は、記録用、再生用または記録再生用のレーザ光を照射する側から順に、第１基板１１Ａ、有機色素からなる第１記録層２１Ａ、半透光性の第１反射層３１Ａ、透光性の中間層４、有機色素からなる第２記録層２２Ａ、第２反射層３２Ａおよび第２基板１２Ａが順次積層され、前記第１記録層２１Ａおよび第２記録層２２Ａの複素屈折率Ｎ＝ｎ＋ｉｋの実数部ｎと虚数部ｋとが、ｋ≦０．１２５ｎ−０．１７５、２≦ｎ≦３なる関係を満たすものとされている。
【００５０】
よって、本実施形態の光記録媒体１は、第１基板１１Ａ側から、再生用または記録再生用のレーザ光を、各グルーブ２３Ａおよび２４Ａ内における記録層２１Ａおよび２２Ａに照射して再生をおこなった場合、第１記録層２１Ａおよび第２記録層２２Ａのいずれにおいても、例えば１８％以上という高い反射率が得られ、ＲＯＭ互換の汎用性の高い書込型記録媒体とすることができる。さらに、本実施形態の光記録媒体１は、いわゆるデュアルレイヤタイプの光記録媒体が従来から有する、高密度大容量の情報記録ができる、記録・再生装置の構成が簡易となる、シームレス録画・再生が可能となる等の各特性を有する。
【００５１】
次に、本実施形態の光記録媒体１の製造方法について説明する。
【００５２】
本実施形態の光記録媒体１は、第１基板１１Ａの片面の所定位置にグルーブを形成し、この第１基板１１Ａのグルーブが形成された面に、記録媒体としての有機色素を積層して前記第１基板のグルーブに追従した形状を呈する第１グルーブ２３Ａを有する第１記録層２１Ａを形成し、次いで、第１記録層２１Ａの上部に第１反射層３１Ａを積層し、さらに、この第１反射層３１Ａ上部に中間層４を積層し、この中間層４の反対面に、前記第１基板側に凹むグルーブを形成し、その後、この中間層４のグルーブが形成された面に、記録媒体としての有機色素を積層して前記中間層４のグルーブに追従した形状を呈し、かつ前記第１グルーブ２３Ａの深さよりも深い第２グルーブ２４Ａを有する第２記録層２２Ａを形成し、第２記録層２２Ａの上部に第２反射層３２Ａを積層し、さらに、この第２反射層３２Ａ上部に第２基板１２Ａを例えば接着剤層５を介して積層することにより製造されるが、前記第１記録層および第２記録層の複素屈折率Ｎ＝ｎ＋ｉｋの実数部ｎと虚数部ｋとが、ｋ≦０．１２５ｎ−０．１７５、２≦ｎ≦３なる関係を満たすように、第１および第２記録層を構成する記録媒体として使用される有機色素等の種類、その膜厚、あるいは半透光性反射層の膜厚等を適宜調整する。
【００５３】
まず、スタンパを用いた樹脂の射出成形により、一方の面に、上述の形状からなる第１グルーブ画形成された上述の材料および厚さからなる第１基板１１Ａを作製する。
【００５４】
次いで、第１基板１１Ａに形成された第１グルーブ上に、上述の材料および厚さからなる第１記録層２１Ａを形成する。この第１記録層２１Ａの形成方法は、特に限定されないが、通常、スピンコート法等が用いられる。具体的に、第１記録層２１Ａがスピンコート法により形成される場合には、上述の第１記録層２１Ａの材料を溶媒に溶解、分散させて塗工液とし、第１基板１１Ａ上にこの塗工液をスピンコートする。
【００５５】
なお、第１記録層２１Ａの材料として上述のアゾ化合物の錯体を用いる場合には、上述の塗工液の溶媒として、テトラフルオロプロパノールまたはオクタフルオロペンタノール等が用いられる。また、第１記録層２１Ａの材料として上述のシアニン色素を用いる場合には、上述の塗工液の溶媒として、エチルセルソルブまたはジメチルシクロヘキサン等が用いられる。
【００５６】
次いで、第１記録層２１Ａ上に、上述の材料および厚さからなる第１反射層３１Ａを形成する。この第１反射層３１Ａの形成方法は、特に限定されないが、通常、スパッタリング、蒸着法等が用いられる。
【００５７】
次いで、第１反射層３１Ａ上に、上述の材料および厚さからなる中間層４を形成する。この中間層４の形成方法は、特に限定されないが、中間層４の材料として上述の紫外線硬化性樹脂を用いる場合には、通常、スピンコート法等が用いられる。
【００５８】
次いで、中間層４の第１反射層３１Ａを有しない面に、上述の形状からなるグルーブを形成する。このグルーブの形成方法は、特に限定されないが、中間層４の材料として上述の紫外線硬化性樹脂を用いる場合には、この中間層４にグルーブの形状に合わせたスタンパを押し当て、紫外線を照射することにより形成することができる。
【００５９】
次いで、中間層４に形成されたグルーブ上に、上述の材料および厚さからなる第２記録層２２Ａを形成する。この第２記録層２２Ａの形成方法は、上述の第１記録層２１Ａの形成方法と同様である。
【００６０】
次いで、第２記録層２２Ａ上に、上述の材料および厚さからなる第２反射層３２Ａを形成する。この第２反射層３２Ａの形成方法は、上述の第１反射層３１Ａの形成方法と同様である。なお、第２反射層３２Ａは、上述のように、第１記録層２２Ａを有しない側を第１基板１１Ａの入光面と平行に、平坦に形成することが好ましい。
【００６１】
次いで、第２反射層３２Ａの第２記録層２２Ａを有しない側に、第２基板１２Ａを貼り合わせる。この第２反射層３２Ａと第２基板１２Ａとの貼り合わせには、例えば、上述の接着剤を用いる。
【００６２】
具体的には、上述の接着剤をスピンコート法等により第２基板１２Ａまたは第２反射層３２Ａのいずれか一方の貼り合わせ面に塗布し、接着剤を塗布しなかった方の貼り合わせ面を、塗布した接着剤上に重ね合わせて圧着する。接着剤として上述の紫外線硬化型接着剤を用いた場合には、圧着後、紫外線を照射することにより、接着剤を硬化させて、二つの基板１１Ａおよび１２Ａを接着させる。
【００６３】
このようにして、本願にかかる光記録媒体１が製造される。
【００６４】
なお、上述の図示しない誘電体層を形成する場合には、中間層４におけるグルーブ上に誘電体層を形成する。この誘電体層の形成方法も、特に限定されず、従来公知の方法が用いられるが、通常、スパッタリング、蒸着法等が用いられる。
【００６５】
以上説明したような本実施形態に係る製造方法によれば、デュアルレイヤタイプの光記録媒体として、ＲＯＭ型光記録媒体と互換性を有する高い反射率を有する構造を容易に形成できる。さらに、記録層の有機色素に対して影響を及ぼす位置に接着剤層を形成する必要性がないので、このような接着剤による光記録媒体の特性の劣化の虞れもないものとなる。なお、前記本技術の光記録媒体の製造方法としては、上記した実施形態におけるものに限定されるわけではなく、例えば従来より知られるように、貼り合わせ方式によって製造することも可能である。
【図面の簡単な説明】
【００６６】
【図１】従来技術の光記録媒体の断面図である。
【図２】本願における実施形態の光記録媒体の断面図である。
【図３】本願における条件を満たす範囲を示すグラフである。
【図４】実施例１と同一構造（色素膜厚、半透過膜厚）にて、第１記録層からの反射率Ｒｄ０が１８％以上となる領域を示すものである。
【図５】実施例１と同一構造（色素膜厚、半透過膜厚）にて、実施例１と同じ光透過率ＴＬ０が得られる領域を示すグラフである。
【図６】実施例１と同じ膜厚の時で、第２記録層単層の反射率ＲＬ１が実施例１の場合と同じ値となる領域を示すグラフである。
【図７】図４、図５、図６に示す３つの領域が重なる部分を示すグラフである。
【符号の説明】
【００６７】
１    光記録媒体
１１Ａ、１１Ｂ    第一基板
１２Ａ、１２Ｂ    第二基板
２１Ａ、２１Ｂ    第一記録層
２２Ａ、２２Ｂ    第二記録層
３１Ａ、３１Ｂ    第一反射層
３２Ａ、３２Ｂ    第二反射層
４    中間層
【図１】
2005116006.tif 000003
【図２】
2005116006.tif 000004
【図３】
2005116006.tif 000005
【図４】
2005116006.tif 000006
【図５】
2005116006.tif 000007
【図６】
2005116006.tif 000008
【図７】
2005116006.tif 000009